(57)【特許請求の範囲】
【請求項１】
メッシュ材の線状部分の外径に対し１／１５０以上１／３以下の厚さのフィルム状の樹脂からなる接着剤層を、前記メッシュ材の少なくとも片側面に貼り合せる工程と、
前記フィルム状の接着剤層を加熱して当該接着剤樹脂を前記メッシュ材上にのみに流動させ、当該接着剤層を前記メッシュ材の線状部分上にのみに設ける工程とを有し、
前記メッシュ材の線状部分によって形成される開口部の幅が、１６０〜３００μｍであるとともに、
前記フィルム状の接着剤層が、４０℃〜１８０℃に軟化点のある熱可塑性樹脂を含有する接着剤付きメッシュ材の製造方法。
【請求項２】
前記フィルム状の接着剤層が、前記熱可塑性樹脂１００重量部に対し粘着付与剤を１〜１００重量部添加したものである請求項１記載のメッシュ材の製造方法。
【請求項３】
メッシュ材の線状部分の外径に対し１／１５０以上１／３以下の厚さのフィルム状の樹脂からなる接着剤層が前記メッシュ材の少なくとも片側面に貼り合せられた貼り合わせ構成体を、前記フィルム状の接着剤層を加熱して当該接着剤樹脂を前記メッシュ材上にのみに流動させることによって当該接着剤層を前記メッシュ材の線状部分上にのみに設けてなるメッシュ材であって、
前記メッシュ材の線状部分によって形成される開口部の幅が、１６０〜３００μｍであるとともに、
前記フィルム状の接着剤層が、４０℃〜１８０℃に軟化点のある熱可塑性樹脂を含有する接着剤付きメッシュ材。
【請求項４】
前記フィルム状の接着剤層が、前記熱可塑性樹脂１００重量部に対し粘着付与剤を１〜１００重量部添加したものである請求項３記載のメッシュ材。
【発明の詳細な説明】
【技術分野】
【０００１】
本発明は、例えば、表示装置表面の電磁波シールド性付与や、例えば、スピーカー、電子機器の筺体等の防塵性付与を目的として使用されるメッシュ材の製造技術に関する。
【背景技術】
【０００２】
従来より、金属箔をエッチングすることにより形成した金属箔メッシュやプラスチックフォルムにパンチングを施して形成したメッシュ、また繊維を平織りしたメッシュ状織物は、光透過性、通気性を併せ持つため、ディスプレイ全面に貼る電磁波シールド材やスピーカーの防塵材として使用されている。
このようなメッシュ及び織物状メッシュは、単体でも使用されるが、ハンドリング性の向上や筺体等へ貼り付けて使用することを目的として、メッシュ及び織物状メッシュに対し他のプラスチックフィルムや粘着材、接着剤を貼り合わせて構成する場合もある。
【０００３】
従来、電磁波シールド材に使用されるメッシュ材としては、例えば特許２７７１８５５号公報に記載されているように、支持体となる透明なアクリル樹脂板に透明性ホットメルト型接着剤シートを介して積層して構成したものがある。
また、例えば特開２０００−１７４４８７号公報には、導電性メッシュ布が硬化性粘着組成物によって支持体に貼り合わされた電磁波シールドシート構造体が提案されている。
【０００４】
一方、スピーカーの防塵用としては、例えば特許１７２８８７３号公報に記載されているように、微細な透孔をもつ基材に発泡剤を含有させた接着フィルムをラミネートした後に、加熱し発泡剤を発泡させ基材の透孔と同じように接着フィルム層に透孔を形成するようにしたものが提案されている。
【０００５】
しかしながら、前述の電磁波シールド材の従来技術の場合、メッシュに対して全面に接着剤又は粘着剤を貼り合せることから、視認性を得るためには、透明なホットメルト型接着剤又は硬化性粘組成物を用い、気泡などが入らないようにメッシュ自体を埋め込む必要がある。
【０００６】
この場合、ホットメルト型接着剤を用いると熱を加える必要があるため、熱によるメッシュの歪みや接着剤に含まれた微細な泡が熱によって熱膨張し視認性に影響を及ぼすという問題がある。
また、メッシュに硬化性粘着組成物を貼り合わせるものでは、粘着材のタックにより貼り合わせの際に空気を巻き込みやすく、ラミネートが難しいという問題がある。
【０００７】
他方、前述のスピーカーの防塵用の従来技術では、発泡剤を使用しているため、発泡剤の分散不良やフィルムに厚みムラがあった場合、発泡にムラが生じ、透孔の無い領域が生ずることがある。
また、この従来技術の場合、発泡剤自体の粒径が数μｍあり、接着フィルムの膜厚をあまり薄くすることができないため、開ロの幅が３００μｍ以下となるようなメッシュでは、メッシュの開口形状に追従するような透孔が得られないという問題もある。
【特許文献１】特許２７７１８５５号公報
【特許文献２】特開２０００−１７４４８７号公報
【特許文献３】特許１７２８８７３号公報
【発明の開示】
【発明が解決しようとする課題】
【０００８】
本発明は、このような従来技術の課題を解決するためになされたもので、メッシュの良好な視認性及び通気性を維持可能な透孔を接着剤層の貼り合わせによって容易に形成可能な接着剤付きメッシュ材の製造技術を提供することを目的とするものである。
【課題を解決するための手段】
【０００９】
本発明者らは上記課題を解決すべく鋭意努力を重ねた結果、メッシュ材の線状部分の外径に対し特定比率の厚さのフィルム状接着剤層を貼り合わせて加熱することでメッシュの良好な視認性及び通気性を維持できる透孔を形成しうることを見出し本発明を完成するに到った。
【００１０】
かかる知見に基づいてなされた本発明は、メッシュ材の線状部分の外径に対し１／１５０以上１／３以下の厚さのフィルム状の樹脂からなる接着剤層を、前記メッシュ材の少なくとも片側面に貼り合せる工程と、前記フィルム状の接着剤層を加熱して当該接着剤樹脂を前記メッシュ材上にのみに流動させ、当該接着剤層を前記メッシュ材の線状部分上にのみに設ける工程とを有し、前記メッシュ材の線状部分によって形成される開口部の幅が、１６０〜３００μｍであるとともに、前記フィルム状の接着剤層が、４０℃〜１８０℃に軟化点のある熱可塑性樹脂を含有する接着剤付きメッシュ材の製造方法である。
また、本発明は、メッシュ材の線状部分の外径に対し１／１５０以上１／３以下の厚さのフィルム状の樹脂からなる接着剤層が前記メッシュ材の少なくとも片側面に貼り合せられた貼り合わせ構成体を、前記フィルム状の接着剤層を加熱して当該接着剤樹脂を前記メッシュ材上にのみに流動させることによって当該接着剤層を前記メッシュ材の線状部分上にのみに設けてなるメッシュ材であって、前記メッシュ材の線状部分によって形成される開口部の幅が、１６０〜３００μｍであるとともに、前記フィルム状の接着剤層が、４０℃〜１８０℃に軟化点のある熱可塑性樹脂を含有する接着剤付きメッシュ材である。
また、本発明では、前記フィルム状の接着剤層が、前記熱可塑性樹脂１００重量部に対し粘着付与剤を１〜１００重量部添加したものとすることもできる。
【００１１】
本発明の場合、メッシュ材の線状部分の外径に対し１／１５０以上１／３以下の厚さのフィルム状の樹脂からなる接着剤層を、メッシュ材の少なくとも片側面に貼り合せ、このフィルム状の接着剤層を加熱することによって、メッシュ材に貼り合わされているフィルム状の接着剤層の樹脂を軟化させて流動可能な状態にする。
【００１２】
そして、この状態において、上記特定の厚さに設定したフィルム状の接着剤層の樹脂を、その表面張力により凝集させてメッシュ材の線状部分に沿ってのみ移動（流動）させるようにする。
その結果、本発明によれば、メッシュ材の線状部分のみに接着剤層を形成することができるとともに、メッシュ材の開口部に沿う形状に透孔を形成することができる。
【発明の効果】
【００１３】
本発明によれば、メッシュの良好な視認性及び通気性を維持可能な透孔を、接着剤層の貼り合わせによって容易に形成可能な接着剤付きメッシュ材の製造技術を提供することができる。
【発明を実施するための最良の形態】
【００１４】
以下、本発明の好ましい形態について図面を用いて説明する。
本明細書におけるメッシュ材とは、メッシュ及びメッシュ状織物のいずれも含む概念をいうものとする。
また、メッシュ材の外径とは、メッシュにおいてはその線幅をいい、メッシュ状織物においてはその繊維の直径をいうものとする。
【００１５】
図１（ａ）は、本発明に用いる剥離シート及び接着剤層を模式的に示す平面図、図１（ｂ）は、本発明に用いる剥離シート及び接着剤層を模式的に示す側面図である。
また、図２（ａ）は、本発明に用いるメッシュ材を模式的に示す平面図、図２（ｂ）は、図２（ａ）のＡ−Ａ線断面図である。
【００１６】
本発明では、図１（ａ）（ｂ）に示すように、例えばＰＥＴからなる剥離シート１上に、熱可塑性樹脂からなるフィルム状の接着剤層２を形成したものを用意する。
また、図２（ａ）（ｂ）に示すメッシュ材３を用意する。このメッシュ材３は、格子状に配列された複数の線状部分３ａから構成され、各線状部分３ａの間に開口部３ｂが形成されている。
【００１７】
本発明において用いるメッシュ材３は特に制限されるものではないが、例えば、メッシュとして、金属箔をパンチングやエッチングによりメッシュ化したもの、ポリエステルをはじめとする合成樹脂繊維を平織りしたものやそれに金属メッキを施したものや、更にそのメッキを黒化処理したもの、アルミニウム、金、銀、銅の金属繊維を織りメッシュ化したもの、ガラス繊維を織りメッシュ化したもの等を好適に用いることができる。
本発明において、剥離シート１上に設けられたフィルム状の接着剤層２の厚さは、メッシュ材３の外径に対し、１／１５０以上１／３以下とすることが好ましい。
【００１８】
ここで、メッシュ材３の外径に対するフィルム状の接着剤層２の厚さが、１／３より大きい場合には、加熱により接着剤層２の樹脂をメッシュ材３上に流動させた場合において、メッシュ材３上に載り切れない接着剤部分が発生し、メッシュ材３の開口部を塞ぐおそれがある。一方、メッシュ材３の外径に対するフィルム状の接着剤層２の厚さが、１／１５０未満の場合には、メッシュ材３に対する十分な接着強度が得られない。
【００１９】
その一方で、剥離シート１上における接着剤層２の成膜性の観点からは、メッシュ材３の外径に対するフィルム状の接着剤層２の厚さが、１／５０以上１／１０以下とすることがより好ましい。
【００２０】
本発明において、フィルム状の接着剤層２に用いる熱可塑性樹脂は、当該接着剤層２の耐熱性と流動性の観点から、その軟化点が、４０℃〜１８０℃のものが好ましく、より好ましくは６０℃〜１５０℃である。
フィルム状の接着剤層２に用いる熱可塑性樹脂の軟化点が４０℃より低い場合は、実際の使用の際において、使用雰囲気の熱によって軟化するおそれがある。一方、当該熱可塑性樹脂の軟化点が１８０℃より高い場合には、フィルム状の接着剤層２の樹脂を流動させる際に加熱温度が高くなりメッシュ材３に収縮や歪みを生じさせるおそれがある。
なお、本発明において適用される軟化点は、ビカット軟化温度試験方法（JIS K7206）によるものである。
【００２１】
本発明において、フィルム状の接着剤層２に用いる熱可塑性樹脂は特に限定されることはないが、例えば、ポリエステル樹脂、エポキシ樹脂、エチレン−酢酸ビニル共重合体樹脂、ポリオレフィン樹脂、スチレンイソプレンスチレン共重合体樹脂、ポリアミド樹脂、ポリビニルブチラール樹脂、ポリ塩化ビニル樹脂等を好適に用いることができる。
これらのうち、接着性向上の観点からは、ポリエステル樹脂、エチレン−酢酸ビニル共重合体樹脂を用いることが好ましい。
【００２２】
本発明において、フィルム状の接着剤層２に用いる熱可塑性樹脂には、粘着付与剤を含有させることもできる。
この場合、粘着付与剤としては、特に限定されることはないが、熱可塑性樹脂との相溶性の観点からは、ロジン及びロジン誘導体、ポリテルペン樹脂、テルペンフェノール樹脂等を好適に用いることができる。
【００２３】
ここで、熱可塑性樹脂に対する粘着付与剤の添加量は、熱可塑性樹脂１００重量部に対し１重量部以上１００重量部以下とすることが好ましく、より好ましくは５重量部以上５０重量部以下である。
熱可塑性樹脂１００重量部に対する粘着付与剤の添加量が１重量部より少ないと、所期の粘着付与の効果が得られない場合がある。一方、１００重量部より多いと凝集力が低下し、メッシュ材３を他の部材に貼り合せたときの保持力が低下する。
【００２４】
本発明において、フィルム状の接着剤層２の成膜方法としては、特に限定されることなく、例えば、加熱溶融押し出しによる方法、溶剤に溶解した液の溶液塗布乾燥による方法等を好適に用いることができる。
【００２５】
図３（ａ）〜（ｃ）は、本発明に係るメッシュ材の製造方法の一例を模式的に示す工程図である。なお、各図中、左側の部分は平面図、右側の部分は断面図である。
本例においては、まず、図３（ａ）に示すように、剥離シート１上のフィルム状の接着剤層２上にメッシュ材３を配置し、フィルム状の接着剤層２とメッシュ材３の片側面を全体的に貼り合わせる。
【００２６】
次に、図３（ｂ）に示すように、メッシュ材３とフィルム状の接着剤層２を貼り合せ構成体から、剥離シート１を剥離する。
さらに、メッシュ材３とフィルム状の接着剤層２の貼り合せ構成体を裏返し、フィルム状の接着剤層２を上側にした状態で、例えば図示しないオーブンを用い、当該接着剤層２の熱可塑性樹脂の軟化点以上の温度雰囲気中で所定時間加熱を行う。
具体的には、フィルム状の接着剤層２に用いる熱可塑性樹脂に応じて８０℃〜１８０℃の範囲の温度で加熱を行う。
【００２７】
本発明の場合、フィルム状の接着剤層２の加熱時間は特に限定されることはないが、接着剤層２の温度を軟化点以上に到達させることと生産性向上のバランスの観点からは、１〜２分に設定することが好ましい。
これにより、メッシュ材３全体に貼り合わされているフィルム状の接着剤層２の樹脂を軟化させて流動可能な状態にする。
【００２８】
この状態では、上記特定の厚さに設定したフィルム状の接着剤層２の樹脂が、その表面張力により凝集してメッシュ材３の線状部分（本例ではメッシュ材３の上側表面部分）に沿ってのみ移動（流動）する。
【００２９】
その結果、図３（ｃ）に示すように、メッシュ材３の線状部分３ａ上のみに接着剤層２ａが形成されるとともに、メッシュ材３の開口部３ｂに沿う形状に透孔４が形成され、その形状で接着剤層２ａの樹脂が力のつり合った状態になる。
その後、メッシュ材３とフィルム状の接着剤層２の貼り合せ構成体をオーブンから出して冷却を行うことにより、良好な視認性及び通気性を備えた透孔４を有する接着剤付きメッシュ材１０を得る。
【００３０】
なお、以上の説明では、フィルム状の接着剤層をメッシュ材の片側面に貼り合せた場合を例にとって説明したが、本発明はこれに限られず、フィルム状の接着剤層を、メッシュ材の両側面に貼り合せることもできる。
【実施例】
【００３１】
以下、本発明の実施例を比較例とともに詳細に説明する。
【００３２】
＜実施例１＞
１３５メッシュのメッシュ状繊維（繊維径２６μｍ，開口幅１６５μｍ）に軟化点１０５℃の熱可塑性樹脂（ポリエステル樹脂：日本合成社製  ＳＰ１８５）１００重量部に粘着付与剤（ロジン  荒川化学工業社製  ＡＡＬ）を２０重量部添加し溶剤に溶解した溶液を、溶剤乾燥後に厚さ１μｍ（繊維径の１／２６）のフィルム状の接着剤層になるように剥離ＰＥＴ（リンテック社製  ３８ＧＳ）に塗布する。
剥離ＰＥＴ上の接着剤層上にメッシュの片側面を載せ、ラミネート温度８０℃、線圧５Ｎ／ｃｍ、ラミネート速度１．０Ｍ／ｍｉｎにて貼り合わせる。
その後、この貼り合わせ構成体から剥離ＰＥＴのみを引き剥がし、フィルム状の接着剤層付きのメッシュを温度１２０℃の雰囲気中で２分間加熱し、メッシュ繊維上のみに接着剤樹脂を流動させて実施例１のサンプルを作成した。
【００３３】
＜実施例２＞
１３０メッシュのメッシュ状繊維（繊維径２９μｍ，開口幅１６０μｍ）に軟化点１０５℃の熱可塑性樹脂（ポリエステル樹脂：日本合成社製  ＳＰ１８５）１００重量部を溶剤に溶解した溶液を、溶剤乾燥後に０．２μｍ（繊維径の１／１４５）のフィルム状の接着剤層になるように剥離ＰＥＴ（リンテック社製  ３８ＧＳ）に塗布する。
剥離ＰＥＴ上の接着剤層にメッシュの片側面を載せ、ラミネート温度８０℃、線圧５Ｎ／ｃｍ、ラミネート速度１．０Ｍ／ｍｉｎにて貼り合わせる。
その後、この貼り合わせ構成体から剥離ＰＥＴのみを引き剥がし、フィルム状の接着剤層付きのメッシュを温度１２０℃の雰囲気中で２分間加熱し、メッシュ繊維上のみに接着剤樹脂を流動させて実施例２のサンプルを作成した。
【００３４】
＜実施例３＞
８５メッシュのメッシュ状繊維（繊維径８０μｍ，開口幅３００μｍ）に軟化点４９℃の熱可塑性樹脂（エチレン−酢酸ビニル樹脂：三井デュポンポリケミカル社製  ＥＶ３６０）１００重量部を溶融押し出しにより２７μｍ（繊維径の１／３）のフィルム状の接着剤層になるように剥離ＰＥＴ（リンテック社製  ３８ＧＳ）上に成膜する。
剥離ＰＥＴ上の接着剤層にメッシュの片側面を載せ、ラミネート温度８０℃、線圧５Ｎ／ｃｍ、ラミネート速度３．０Ｍ／ｍｉｎにて貼り合わせる。
その後、この貼り合わせ構成体から剥離ＰＥＴのみを引き剥がし、フィルム状の接着剤層付きのメッシュを温度１２０℃の雰囲気中で２分間加熱し、メッシュ繊維上のみに接着剤樹脂を流動させて実施例３のサンプルを作成した。
【００３５】
＜実施例４＞
８５メッシュのメッシュ状繊維（繊維径８０μｍ，開口幅３００μｍ）に軟化点１６３℃の熱可塑性樹脂（東洋紡社製  ＧＭ−４８０）１００重量部に粘着付与剤（ロジン：荒川化学工業社製  ＡＡＬ）を１５重量部添加し溶融押し出しにより２１μｍ（繊維径の１／４）のフィルム状の接着剤層になるように剥離ＰＥＴ（リンテック社製  ３８ＧＳ）上に成膜する。
剥離ＰＥＴ上の接着剤層にメッシュの片側面を載せ、ラミネート温度８０℃、線圧５Ｎ／ｃｍ、ラミネート速度１．５Ｍ／ｍｉｎにて貼り合わせる。
その後、この貼り合わせ構成体から剥離ＰＥＴのみを引き剥がし、フィルム状の接着剤層付きのメッシュを温度１７０℃の雰囲気中で２分間加熱し、メッシュ繊維上のみに接着剤樹脂を流動させて実施例４のサンプルを作成した。
【００３６】
＜実施例５＞
１３０メッシュのメッシュ状繊維（繊維径２９μｍ，開口幅１６０μｍ）に軟化点１８５℃の熱可塑性樹脂（ポリエステル樹脂：東洋紡社製  ＧＭ−４７０）１００重量部に粘着付与剤（ロジン  荒川化学工業社製  ＡＡＬ）を１０重量部添加し溶剤に溶解した溶液を、溶剤乾燥後に１μｍ（繊維径の１／２９）のフィルム状の接着剤層になるように剥離ＰＥＴ（リンテック社製  ３８ＧＳ）に塗布する。
剥離ＰＥＴ上の接着剤層にメッシュの片側面を載せ、ラミネート温度８０℃、線圧５Ｎ／ｃｍ、ラミネート速度１．０Ｍ／ｍｉｎにて貼り合わせる。
その後、この貼り合わせ構成体から剥離ＰＥＴのみを引き剥がし、フィルム状の接着剤層付きのメッシュを温度１９５℃の雰囲気中で２分間加熱し、メッシュ繊維上のみに接着剤樹脂を流動させて実施例５のサンプルを作成した。
【００３７】
＜実施例６＞
１３０メッシュのメッシュ状繊維（繊維径２９μｍ，開口幅１６０μｍ）に軟化点３２℃の熱可塑性樹脂（エチレン−酢酸ビニル樹脂：三井デュポンケミカル社製  EV150）１００重量部に粘着付与剤（ロジン  荒川化学工業社製  ＡＡＬ）を１０重量部添加し溶剤に溶解した溶液を、溶剤乾燥後に１μｍ（繊維径の１／２９）の接着剤層の膜になるように剥離ＰＥＴ（リンテック社製  ３８ＧＳ）に塗布する。
剥離ＰＥＴ上の接着剤層にメッシュの一方側の面を載せ、ラミネート温度８０℃、線圧５Ｎ／ｃｍ、ラミネート速度１．０Ｍ／ｍｉｎにて貼り合わせる。
その後、この貼り合わせ体から剥離ＰＥＴのみを引き剥がし、フィルム状の接着剤層付きのメッシュを温度１００℃の雰囲気中で２分間加熱し、メッシュ繊維上のみに接着剤膜を流動させて実施例６のサンプルを作成した。
【００３８】
＜比較例１＞
１３０メッシュのメッシュ状繊維（繊維径２９μｍ，開口幅１６０μｍ）に軟化点１０５℃の熱可塑性樹脂（ポリエステル樹脂：日本合成社製  ＳＰ１８５）１００重量部を溶剤に溶解した溶液を、溶剤乾燥後に０．１μｍ（繊維径の１／２９０）のフィルム状の接着剤層になるように剥離ＰＥＴ（リンテック社製  ３８ＧＳ）に塗布する。
剥離ＰＥＴ上の接着剤層にメッシュの片側面を載せ、ラミネート温度８０℃、線圧５Ｎ／ｃｍ、ラミネート速度１．０Ｍ／ｍｉｎにて貼り合わせる。
その後、この貼り合わせ構成体から剥離ＰＥＴのみを引き剥がし、フィルム状の接着剤層付きのメッシュを温度１２０℃の雰囲気中で２分間加熱し、メッシュ繊維上のみに接着剤樹脂を流動させて比較例１のサンプルを作成した。
【００３９】
＜比較例２＞
１３０メッシュのメッシュ状繊維（繊維径２９μｍ，開口幅１６０μｍ）に軟化点１０５℃の熱可塑性樹脂（ポリエステル樹脂：日本合成社製  ＳＰ１８５）１００重量部を溶剤に溶解した溶液を、溶剤乾燥後に１４μｍ（繊維径の１／２）のフィルム状の接着剤層になるように剥離ＰＥＴ（リンテック社製  ３８ＧＳ）に塗布する。
剥離ＰＥＴ上の接着剤層にメッシュの片側面を載せ、ラミネート温度８０℃、線圧５Ｎ／ｃｍ、ラミネート速度１．０Ｍ／ｍｉｎにて貼り合わせる。
その後、この貼り合わせ構成体から剥離ＰＥＴのみを引き剥がし、フィルム状の接着剤層付きのメッシュを温度１２０℃の雰囲気中で２分間加熱し、メッシュ繊維上のみに接着剤樹脂を流動させて比較例２のサンプルを作成した。
【００４０】
【表１】
0005553477.tif 000002
【００４１】
【表２】
0005553477.tif 000003
【００４２】
［評価方法］
＜接着剤層成膜性＞
実施例及び比較例におけるフィルム状の接着剤層の成膜性を目視によって観察し評価した。
この場合、均一な連続した膜が形成されたものを優良（◎）、連続した膜が形成されたものを良（○）、連続した膜が形成できなかったものを不良（×）とした。その結果を表３に示す。
【００４３】
＜メッシュ開口＞
実施例及び比較例によって作成したサンプルのメッシュ開口状態をマイクロスコープを用いて５０倍の倍率で目視にて観察し評価した。
この場合、接着剤層がメッシュ材の外径と同じ幅内に収まっているものを優良（◎）、接着剤層がメッシュ材の線状部分間に沿って開口されているものを良（○）、接着剤層がメッシュ材の開口部を塞いでいる又はメッシュ材の開口部の対角線上に接着剤層が跨いでいるものを不良（×）とした。その結果を表３に示す。
【００４４】
＜メッシュ歪み＞
実施例及び比較例によって作成したサンプルについて、加熱工程後におけるメッシュ材の形状を目視によって観察し評価した。
この場合、メッシュ材の形状が加熱前と変わらないものを優良（◎）、メッシュ材が加熱後も平面状のものに対しシワを生ずることなく貼り合わせることができるものを良（○）、メッシュ材が加熱後において多少シワが生じたが平面状のものに対し貼り合わせることができるものを実用可（△）、メッシュ材が加熱後平面状のものに対し貼り合わせることができないものを不良（×）とした。その結果を表３に示す。
【００４５】
＜接着剤層耐熱性＞
実施例及び比較例によって作成したサンプルについて、ガラスに対する剥離強度を測定することによって接着剤層の耐熱性を評価した。
この場合、４０℃雰囲気中において、剥離角度１８０°、引張速度５０ｍｍ／ｍｉｎの条件下で剥離強度を測定し、剥離強度が０．５Ｎ／２０ｍｍ以上のものを優良（◎）、同剥離強度が０．３Ｎ／２０ｍｍ以上のものを良（○）、同剥離強度が０．１Ｎ／２０ｍｍ以上のものを実用可（△）とした。その結果を表３に示す。
【００４６】
【表３】
0005553477.tif 000004
【００４７】
［評価結果］
＜実施例１〜６＞
メッシュ材の外径に対するフィルム状の接着剤層の厚さが１／１５０以上１／３以下である実施例１〜６については、いずれも接着剤層の成膜性が優良であり、また、メッシュ開口についても、優良又は良であり、良好な結果が得られた。
なお、熱可塑性樹脂の軟化点が高め（１８５℃）の実施例５については、メッシュ歪みが若干生じたが、実用可能なレベルであった。
また、熱可塑性樹脂の軟化点が低め（３２℃）の実施例６については、接着剤層の耐熱性が実施例１〜５に比べて若干劣っていたが、実用可能なレベルであった。
【００４８】
＜比較例１、２＞
メッシュ材の外径に対するフィルム状の接着剤層の厚さが１／１５０未満の比較例１については、連続した接着剤層が形成できなかった。
一方、メッシュ材の外径に対するフィルム状の接着剤層の厚さが１／３を超えた比較例２については、接着剤層がメッシュ材の開口部を塞いでいる又はメッシュ材の開口部の対角線上に接着剤層が跨いでいることが確認された。
以上の結果より、本発明の効果を実証することができた。
【図面の簡単な説明】
【００４９】
【図１】（ａ）：本発明に用いる剥離シート及び接着剤層を模式的に示す平面図（ｂ）：本発明に用いる剥離シート及び接着剤層を模式的に示す側面図
【図２】（ａ）：本発明に用いるメッシュ材を模式的に示す平面図  （ｂ）：図２（ａ）のＡ−Ａ線断面図
【図３】（ａ）〜（ｃ）：本発明に係るメッシュ材の製造方法の一例を模式的に示す工程図
【符号の説明】
【００５０】
１    剥離シート
２    フィルム状の接着剤層
３    メッシュ材
３ａ  線状部分
３ｂ  開口部
４    透孔
１０    接着剤付きメッシュ材
【図１】
0005553477.tif 000005
【図２】
0005553477.tif 000006
【図３】
0005553477.tif 000007